ВЫДЕЛЯЕМЫЕ ИЗ РАСТИТЕЛЬНОГО СЫРЬЯ ЦЕЛЛЮЛОЗНЫЕ КОМПОЗИЦИИ ДЛЯ ИСПОЛЬЗОВАНИЯ В КАЧЕСТВЕ БУРОВЫХ РАСТВОРОВ

1. Паренхимная целлюлозная композиция, содержащая в своем составе дисперсный целлюлозный материал, содержащий в своем составе в расчете на сухой вес дисперсного целлюлозного материала, по меньшей мере, 70% целлюлозы, менее 10% пектина и, по меньшей мере, 5% гемицеллюлозы, в которой дисперсный материал характеризуется средневзвешенным основным размером частиц, составляющим в диапазоне 25-75 мкм, предпочтительно составляющим в диапазоне 35-65 мкм, что измеряется методом лазерной рентгеновской дифрактометрии.
2. Паренхимная целлюлозная композиция в соответствии с п. 1, в которой дисперсный целлюлозный материал отличается тем, что, по меньшей мере, около 90%, в расчете на объем, частиц характеризуется величиной диаметра, меньшей чем 120 мкм, более предпочтительно меньшей чем 110 мкм.
3. Паренхимная целлюлозная композиция в соответствии с п. 1 или 2, в которой морфология дисперсного целлюлозного материала характеризуется наличием сеточных целлюлозных структур.
4. Паренхимная целлюлозная композиция в соответствии с п. 1 или 2, включающая в свой состав менее 10% мас. развернутых целлюлозных нанофибрилл.
5. Текучая среда для бурения скважин, содержащая в своем составе водную среду и паренхимную целлюлозную композицию согласно любому из предшествующих пунктов, диспергированную в указываемой водной среде.
6. Текучая среда для бурения скважин в соответствии с п. 5, дополнительно содержащая в своем составе, по меньшей мере, одну добавку для текучей среды для бурения скважин, при этом предпочтительно добавку для текучей среды для бурения скважин выбирают из группы, включающей в себя понизители вязкости или диспергирующие агенты, смазочные материалы, агенты стабилизации сланцевых пород, агенты контроля уровня рН, агенты сокращения уровня инфильтрата, антипоглощающие добавки, ингибиторы коррозии, поглотители кислорода и утяжеляющие агенты.
7. Способ получения паренхимной целлюлозной композиции по любому из пп. 1-6, включающий в себя стадии:
a) получения растительного жома;
b) воздействия на растительный жом химической и/или ферментативной обработкой, что приводит к частичному разложению и/или экстракции пектина и гемицеллюлозы, в которой смесь подвергается гомогенизированию один или несколько раз посредством прикладывания небольшого сдвигового усилия в процессе и/или после указываемой химической и/или ферментативной обработки;
c) воздействия на материал, получаемый на стадии b), процессом с большим сдвиговым усилием, отличающимся тем, что размер частиц целлюлозного материала уменьшают таким образом, чтобы выход дисперсного материала характеризовался средневзвешенным средним основным размером, составляющим в диапазоне 25-75 мкм, что оценивают методом лазерной дифрактометрии;
d) удаления жидкости из массы, получаемой на стадии с).
8. Способ в соответствии с п. 7, отличающийся тем, что жом из материала растительного происхождения представляет собой жом сахарной свеклы.
9. Способ в соответствии с п. 7 или 8, отличающийся тем, что химическая обработка на стадии b) состоит в:
i) смешивании жома из материала растительного происхождения с 0,1-1,0 M гидроксидом щелочного металла, предпочтительно с 0,3-0,7 M гидроксидом щелочного металла; и
ii) нагревании смеси жома из материала растительного происхождения и гидроксида щелочного металла до температуры в диапазоне 80-120°С в течение не менее 10 минут, предпочтительно, по меньшей мере, в течение 20 минут, более предпочтительно, по меньшей мере, в течение 30 минут.
10. Способ в соответствии с п. 9, отличающийся тем, что гидроксид щелочного металла представляет собой гидроксид натрия.
11. Способ в соответствии с п. 9, отличающийся тем, что смесь нагревают до температуры в диапазоне 90-100°С в процессе стадии ii).
12. Способ в соответствии с п. 10, отличающийся тем, что смесь нагревают до температуры в диапазоне 90-100°С в процессе стадии ii).
13. Способ в соответствии с п. 7, в котором уменьшение размеров частиц в процессе стадии с) осуществляют с использованием гомогенизатора высокого давления.
14. Способ в соответствии с п. 7, в котором стадия d) включает в себя прессование композиции, что обуславливает расширение композиции в поперечном направлении для снижения содержание воды в составе композиции.
15. Продукт, получаемый по способу по любому из пп. 7-14.